(57)【要約】【課題】  高偏光度と高透光度を同時に兼ね備えた多機能整合型偏光膜／光学膜の構造およびその製造方法を提供する。【解決手段】  光学設計により異なる染料からなる偏光膜／光学膜を少なくとも一つの基板上に塗布し、高偏光度、高透光度、広視野角および高コントラスト比等の機能特性を同時に兼ね備えた多機能整合型偏光膜／光学膜の構造およびその製造方法を提供する。【選択図】  図３Ａ
2006146116.tif 000002
【特許請求の範囲】
【請求項１】
少なくとも一つの基板を準備するステップと、
複数の異なる材料からなる偏光膜／光学膜を前記基板上に塗布するステップと、
を含むことを特徴とする多機能整合型偏光膜／光学膜の製造方法。
【請求項２】
前記塗布の方法はスロットダイ塗布、エクストルージョン塗布、メイヤーロッド塗布またはナイフ塗布により行われ、前記塗布の方法によって、前記偏光膜／光学膜をパターニングし、前記塗布する方法によって表示装置内の薄膜トランジスタ上に塗布し、その使用される材料は同一または異なる染料系であることを特徴とする請求項1に記載の多機能整合型偏光膜／光学膜の製造方法。
【請求項３】
光学設計により広視野角、薄膜、高コントラスト比、高偏光度および高透光度を具備させることを特徴とする請求項１に記載の多機能整合型偏光膜／光学膜の製造方法。
【請求項４】
前記偏光度および前記透光度の値は光学パラメータを通じて設計されるものであり、全体の前記偏光度および前記透光度は非直線光学設計と計算とを組合せた前記光学パラメータにより決定されることを特徴とする請求項３に記載の多機能整合型偏光膜／光学膜の製造方法。
【請求項５】
前記偏光度の値の光学パラメータの方程式は、
2006146116.tif 000005
であり、前記Ｅｐは前記偏光度を示しＴ０は非偏光が前記偏光膜／光学膜を平行に透過する時の透過度を示しＴ９０は非偏光が前記偏光膜／光学膜を垂直に透過する時の透過度を示すことを特徴とする請求項４に記載の多機能整合型偏光膜／光学膜の製造方法。
【請求項６】
前記透光度の値の光学パラメータの方程式は、
2006146116.tif 000006
であり、前記Ｔは前記透過度を示し前記Ｔ０は非偏光が前記偏光膜／光学膜を平行に透過する時の透過度を示し前記Ｔ９０は非偏光が前記偏光膜／光学膜を垂直に透過する時の透過度を示すことを特徴とする請求項４に記載の多機能整合型偏光膜／光学膜の製造方法。
【請求項７】
少なくとも一つの基板と、
前記基板の任意の一方の側または両側に設置されている複数の異なる材料からなる偏光膜／光学膜とを備えることを特徴とする多機能整合型偏光膜／光学膜の構造。
【請求項８】
前記基板は透光性を有する基板または透光性を有さない基板であることを特徴とする請求項７に記載の多機能整合型偏光膜／光学膜の構造。
【請求項９】
様々な型式の前記偏光膜／光学膜を互いに組合せたものであり、前記型式はＯ型、Ｅ型、Ｐ型、Ｓ型またはそれらを互いに組合せたものであり、前記偏光膜／光学膜に使用する材料は同一または異なる染料系であり、パターニングすることができるものであることを特徴とする請求項７に記載の多機能整合型偏光膜／光学膜の構造。
【請求項１０】
前記基板の同側または両側に設置され堆積構造に組合せることを特徴とする請求項７に記載の多機能整合型偏光膜／光学膜の構造。
【請求項１１】
表示装置の偏光膜、広視野角膜または一般の光学膜に適用することができることを特徴とする請求項７に記載の多機能整合型偏光膜／光学膜の構造。
【請求項１２】
複数の基板と、
前記基板の任意の一側に設置される複数の異なる材料からなる偏光膜／光学膜と、
前記基板の間に充填される複数の表示流体媒質と、
を備えることを特徴とする多機能整合型偏光膜／光学膜の構造を応用した表示ユニット。
【請求項１３】
前記基板は透光性を有する基板または透光性を有さない基板であることを特徴とする請求項１２に記載の多機能整合型偏光膜／光学膜の構造を応用した表示ユニット。
【請求項１４】
様々な型式の前記偏光膜／光学膜を互いに組合せたものであり、前記型式はＯ型、Ｅ型、Ｐ型、Ｓ型またはそれらを互いに組合せたものであり、前記偏光膜／光学膜に使用する材料は同一または異なる染料系であり、パターニングすることができるものであることを特徴とする請求項１２に記載の多機能整合型偏光膜／光学膜の構造を応用した表示ユニット。
【請求項１５】
前記基板の同側または両側に設置され堆積構造に組合せることを特徴とする請求項１２に記載の多機能整合型偏光膜／光学膜の構造を応用した表示ユニット。
【請求項１６】
前記表示流動媒質は液晶、電気泳動、自己発光体またはその他の表示しやすい流体媒質であることを特徴とする請求項に１２記載の多機能整合型偏光膜／光学膜の構造を応用した表示ユニット。
【発明の詳細な説明】
【技術分野】
【０００１】
本発明は多機能整合型偏光膜／光学膜の構造およびその製造方法に関し、特に非直線光学設計を利用して異なる染料からなる偏光膜／光学膜を少なくとも一つの基板上に塗布することにより、高偏光度、高透光度、広視野角および高コントラスト比等といった機能特性を兼備えさせる多機能整合型偏光膜／光学膜の構造およびその製造方法に関する。
【背景技術】
【０００２】
液晶表示装置は、主に二枚の偏光膜により生成される直線偏光を利用することにより明暗コントラストの表示効果を達成する。主な光源はバックライトモジュールから提供されその光線が１枚目の偏光板を通過すると、直線偏光が生成され、液晶分子の配列に従ってねじれた後、２枚目の偏光板を通って明暗が変化し、最後にビューアの目にとどいて表示効果を達成する。
【０００３】
光源が多数の層を有する材料を通過して屈折、反射そして吸収された後、実際にビューアの目に届く光は元の５％にも満たない。また、表示装置内の二色性染料の偏光子の吸収率および透光度も輝度に影響を与えている主な原因の一つであった。これから分かるように、表示装置のコントラスト比および視野角は偏光膜によって決定されていた。そのため、コントラスト比に影響を与える偏光度および視野角の漏光性は偏光膜の良し悪しを決める主要な測定パラメータとなった。そのため、偏光膜の偏光度、透光度、コントラスト比および漏光性は表示装置の表示効果の優劣を決定した。
【０００４】
現在、市場にある偏光膜の主要な型式は、Ｏ型のヨード系偏光膜であり、その主な長所としては、高い偏光度（９９．９％）および透光度（４４〜４６％）を挙げることができる。Ｏ型のヨード系偏光膜には主に以下の欠点があった。（１）視野角が大きい時、深刻な漏光が発生するため、高コントラストを達成するための広視野角膜を合わせて使用しなければならない。（２）耐熱性および耐候性に劣る。（３）機械的性質に劣るため、保護膜を貼合してその性質を強化する必要がある。（４）表示装置の外部にしか貼合できない。そして、もう一つの偏光膜の型式としては最新の偏光膜であるＥ型液晶偏光膜がある。Ｅ型偏光膜体は、吸収性を備えるプレート状液晶を主としており、光がプレート状液晶を通過すると、Ｏ偏光は吸収されてＥ偏光は通過するため直線偏光効果を達成することができる。このＥ型偏光膜の現在最も優れた光学効果は、偏光度が約９５％、透光度が４０〜４４％である。Ｅ型偏光膜には以下の長所があった。（１）薄型化が可能であり、偏光膜の厚さは僅かに約０．３〜０．８μｍである。（２）表示装置の内部に設置することができ、表示セル（cell）内に製作することができる。
【０００５】
ヨード系偏光膜およびＥ型偏光膜と異なり、塗布型偏光膜のもう一つの主要な研究領域は染料系偏光膜であり、この偏光膜の主要な吸収キャリアは染料を主としている。染料系偏光膜の吸収能力に影響を与えるパラメータは、（１）染料分子本体の吸収係数、（２）添加染料の濃度および（３）偏光膜の厚さである。染料系偏光膜の主な長所は、（１）耐候性および耐熱性に優れ、（２）様々な塗布方式が選択でき、（３）表示装置の表示セル内部に製作することができる、という点がある。
【０００６】
現在主流のヨード系偏光子の公知技術としては、特許文献１の「偏光板の製造方法（Method  of  making  light  polarizer）」があり、それはポリビニールアルコール（polyvinyl  alcohol：ＰＶＡ）を基材としており、先ず、ＰＶＡをヨード吸収因子を含む染色槽中に浸漬した後、単軸延伸を行って偏光膜を製造するものであるが、その膜層は機械性、耐熱性および耐候性等の性質が劣っていた。ヨード系偏光膜は本体以外に、その上下表面にトリアセテートセルロース（triacetyl  cellulose：ＴＡＣ）を貼合して、それを保護膜とする必要があったため、全体の厚さが大幅に増大し、現在、ヨード系偏光膜の厚さは約２００μｍもある。
【０００７】
その他、Ｅ型偏光子の公知技術としては、特許文献２、特許文献３、特許文献４、特許文献５および特許文献６等があり、それらの技術は、塗布方式の工程によって偏光膜を製造するものであり、吸収効果を有する円盤状のポリマー高分子を基材の表面に塗布し、乾燥させてＥ型偏光子にするものである。光線がＥ型偏光膜を通過すると、その偏光は公知技術のＯ型偏光膜と逆になって、Ｅ光偏光となる。
【０００８】
もう一つの塗布方式によるＯ型偏光子は、同様に染料を基材表面に塗布して偏光膜を形成するものであり、その公知技術としては、特許文献７、特許文献８および特許文献９等が染料塗布偏光膜に関する代表的な特許技術である。
【０００９】
図１Ａは、公知技術によるＯ型偏光膜の偏光度および透光度を示す曲線図であり、図の縦軸はＯ型偏光膜の偏光度および透光度のパーセントを示し、図の横軸は波長を示す。この図からＯ型偏光膜が異なる波長において示すＯ型偏光度１０およびＯ型透光度１２の曲線分布状況を知ることができる。
【００１０】
図１Ｂは、公知技術によるＥ型偏光膜の偏光度および透光度を示す曲線図であり、図の縦軸はＥ型偏光膜の偏光度および透光度のパーセントを示し、図の横軸は波長を示す。この図からＥ型偏光膜が異なる波長において示すＥ型偏光度１４およびＥ型透光度１６の曲線分布状況を知ることができる。
【００１１】
上述した各種偏光膜の欠点に鑑み、多機能整合型偏光膜／光学膜の構造およびその製造方法を提供して、上述の欠点を解決する。
【特許文献１】米国特許第４５９１５１２号公報
【特許文献２】米国特許第６５８３２８４号公報
【特許文献３】米国特許第６５６３６４０号公報
【特許文献４】米国特許第６１７４３９４号公報
【特許文献５】米国特許第６０４９４２８号公報
【特許文献６】米国特許第５７３９２９６号公報
【特許文献７】米国特許第５８１２２６４号公報
【特許文献８】米国特許第６００７７４５号公報
【特許文献９】米国特許第５６０１８８４号公報
【発明の開示】
【発明が解決しようとする課題】
【００１２】
本発明の目的は多層膜を組合せた偏光膜／光学膜の構造およびその製造方法を提供することにあり、その全体が示す偏光度および透光度は、対応する多層膜の組合せ構造および組合せ様式を光学設計して製造工程により実現されるものである。そのため、同時にＥ型およびＯ型の長所を兼ね備えて、多層膜が異なる染料からなる偏光膜層であるため、効果的に高い偏光度および透過度を達成することができる整合型層膜の偏光膜／光学膜の構造を提供することができる。
【課題を解決するための手段】
【００１３】
上述の目的を達成するため、本発明は多機能整合型偏光膜／光学膜の製造方法を提供する。本発明の多機能整合型偏光膜／光学膜の製造方法は、少なくとも一つの基板を準備するステップと、複数の異なる材料による偏光膜／光学膜を基板上に塗布するステップとを含む。
【００１４】
本発明はさらに、多機能整合型偏光膜／光学膜の構造を提供する。本発明の多機能整合型偏光膜／光学膜の構造は、少なくとも一つの基板と、基板の任意の一側または両側に設置される複数の異なる材料からなる偏光膜／光学膜とを備える。
【発明の効果】
【００１５】
本発明の多機能整合型偏光膜／光学膜の構造およびその製造方法は、以下の特色と長所を有する。
（１）高偏光度、高透光度、高コントラスト比および広視野角の特性を有する。
（２）多機能整合型偏光膜／光学膜構造は薄膜構造である。
（３）表示流体媒質の表示セルの内部または外部に製作することができる。
（４）現在ある安定した塗布工程により多層膜の光学組合せを達成することができる。その組合せはＯ＋Ｏ型、Ｅ＋Ｅ型、Ｏ＋Ｅ型、Ｐ＋Ｓ型、Ｐ＋Ｏ型、Ｐ＋Ｅ型、Ｓ＋Ｏ型またはＳ＋Ｅ型等といった様々な種類の直線偏光の組合せにすることができる。
（５）材料コストの制限を受けないため、コストを下げることができる。
（６）偏光度および透光度のパラメータを光学設計により得ることができる。
（７）製造が簡易なため、容易に高光学特性を備えた偏光膜を組合せることができる。
（８）Ｏ型およびＥ型の偏光膜の長所を同時に備えて、Ｏ型およびＥ型の欠点をなくすことができる。
（９）様々な種類の基板に適用することができる。
【発明を実施するための最良の形態】
【００１６】
本発明は上述の目的を達成するために採用する技術、方法および効果を図面に沿って詳細に説明するが、付属の図面は参考や説明のためだけに提供されるものであり、決して本発明を制限するものではない。
【００１７】
公知技術では、光線が二枚重ねられた偏光膜層を透過する際、重ねられた偏光膜の厚さは一枚の偏光膜層よりも厚いために、光が透過しなければならない厚さは増大し、光の吸収度および偏光度が増大して、透光度は低減してしまった。二枚の偏光膜層を重ねた場合、基本膜層の問題以外に、二つの光軸の位置合わせの問題が発生した。第一層の偏光膜によって生成された偏光が第二層の偏光膜に入ると、光軸の位置合わせ偏差角度により一部の光強度が吸収され透光度が低減してしまう現象がおきた。
【００１８】
本発明は、非直線光学を利用して多層膜を組合せることにより、二つの低偏光効果を有する偏光膜を整合して、高偏光度および高透光度を同時に兼ね備えた一つの偏光膜を得る。
【００１９】
図２Ａから図２Ｅは、本発明の一実施形態による一つの基板に異なる材料からなる偏光膜を塗布した状態を示す模式図である。図２Ａに示すように、多機能整合型偏光膜／光学膜は、表示装置内の偏光膜、広視野角膜または一般の光学膜に応用することができ、その構造は、少なくとも一つの基板３０の任意の一側に設置されている複数の異なる材料からなる偏光膜／光学膜３２を含む。この図では、二層の偏光膜／光学膜を組合せて重ねた構造および一つの基板により説明している。偏光膜／光学膜は基板の同側に設置され、基板は透光性を有する基板または透光性を有さない基板であり、異なる材料からなる偏光膜／光学膜３２は第１の偏光膜／光学膜３２０および第２の偏光膜／光学膜３２２を含み、偏光膜／光学膜は様々な種類の染料系型式の偏光膜／光学膜の組合せからなり、その型式はＯ型、Ｅ型、Ｐ型、Ｓ型、或いはそれらを互いに組合せた、例えばＯ＋Ｏ型、Ｅ＋Ｅ型、Ｏ＋Ｅ型、Ｐ＋Ｓ型、Ｐ＋Ｏ型、Ｐ＋Ｅ型、Ｓ＋Ｏ型またはＳ＋Ｅ型等であり、それら偏光膜／光学膜はパターニングされる。
【００２０】
図２Ｂに示すように、第１の偏光膜３２０は基板３０の一方の側に設置され、第２の偏光膜３２２は基板の他方の側に設置され、第１の偏光膜３２０および第２の偏光膜３２２は複数の染料系型式の偏光膜／光学膜を互いに組合せたものである。
【００２１】
図２Ｃに示すように、多層膜の偏光膜／光学膜３４は基板３０の同側に設置され、多層膜の偏光膜／光学膜３４は、同一または異なる染料系を互いに組合せて形成した多層膜の整合型多機能偏光膜構造である。
【００２２】
図２Ｄに示すように、図２Ｃを基礎として、基板３０の他方の側に第１の偏光膜／光学膜３２０が設置され、多層膜の偏光膜／光学膜３４上には第２の偏光膜／光学膜３２２が設置される。
【００２３】
図２Ｅに示すように、多層膜の偏光膜／光学膜３４は基板３０の両側に設置され、多層膜の偏光膜／光学膜３４は同一または異なる染料系を組合せて形成された多層膜の整合型多機能偏光膜構造である。
【００２４】
図３Ａから図３Ｐは、本発明のもう一つの一実施形態による多機能整合型偏光膜／光学膜構造を応用した表示ユニットを示す模式図である。図３Ａには複数の基板が示されており、本実施形態においては二つの基板を例として説明するが、これに限定するわけではない。基板は第１の基板３００および第２の基板３０２であり、第１の基板および第２の基板は透光性を有する基板または透光性を有さない基板であり、第１の基板および第２の基板は垂直に配列される。多層膜の偏光膜／光学膜３４は第１の基板３００および第２の基板３０２の任意の一側に設置されており、多層膜の偏光膜／光学膜３４は同一または異なる染料系であり、第２の基板３０２に設置されている多層膜の偏光膜／光学膜は第１の基板の側に設置され、複数の表示流体媒質３６は第１の基板３００と第２の基板３０２との間に充填され、それら表示流体媒質は液晶、電気泳動、自己発光体またはその他表示しやすい流体媒質である。
【００２５】
図３Ｂは、図３Ａと異なり、第１の基板３００と第２の基板３０２とが垂直に配列されて、互いに向かい合って設置されており、多層膜の偏光膜／光学膜３４がそれぞれ第１の基板３００および第２の基板３０２を挟んで反対側に設置されている。
【００２６】
図３Ｃは、図３Ａと異なり、第１の基板の多層膜の偏光膜／光学膜３４が第２の基板３０２の側に設置され、第２の基板３０２の反対の側には多層膜の偏光膜／光学膜３４が設置されている。
【００２７】
図３Ｄは、第１の基板３００に設置されている多層膜の偏光膜／光学膜３４および第２の基板３０２の多層膜の偏光膜／光学膜３４が互いに向かうように設置されている。
【００２８】
図３Ｅでは、第１の基板３００および第２の基板３０２に異なる材料からなる偏光膜／光学膜が設置されており、第１の基板３００および第２の基板３０２の一方の側には多層膜の偏光膜／光学膜３４が設置されており、第１の基板３００および第２の基板３０２の他方の側には第３の偏光膜／光学膜３８が設置されている。
【００２９】
図３Ｆは、図３Ｅを変化させたもう一つの実施形態であり、第２の基板３０２の一側には多層膜の偏光膜／光学膜３４だけが設置され、その多層膜の偏光膜／光学膜３４は第１の基板３００の第３の偏光膜／光学膜３８に面して設置されている。
【００３０】
図３Ｇは、図３Ｆと異なり、第１の基板３００の第３の偏光膜／光学膜３８は第２の基板３０２に面して設置されている。
【００３１】
図３Ｈは、図３Ｆと異なり、第１の基板３００の一側には多層膜の偏光膜／光学膜３４だけが設置され、第２の基板３０２の一方の側には多層膜の偏光膜／光学膜３４が設置され、他方の側には第３の偏光膜／光学膜３８が設置されており、第１の基板３００の多層膜の偏光膜／光学膜３４は第２の基板３０２の多層膜の偏光膜／光学膜３４に面して設置されている。
【００３２】
図３Ｉは、図３Ｈと異なり、第２の基板３０２の多層膜の偏光膜／光学膜３４が第１の基板３００に面して設置されている。
【００３３】
図３Ｊは、図３Ｇと異なり、第２の基板３０２の両側にそれぞれ多層膜の偏光膜／光学膜３４が設置され、多層膜の偏光膜／光学膜３４は対応するように第２の基板３０２の両側に設置され、第２の基板３０２の一側にある多層膜の偏光膜／光学膜３４は、第１の基板３００の第３の偏光膜／光学膜３８に面して設置されている。
【００３４】
図３Ｋは、図３Ｊと異なり、第１の基板３００の両側にそれぞれ多層膜の偏光膜／光学膜３４が設置され、多層膜の偏光膜／光学膜は対応するように第１の基板３００の両側に設置され、第１の基板３００の一側にある多層膜の偏光膜／光学膜３４は、第２の基板３０２の多層膜の偏光膜／光学膜３４に面して設置されている。
【００３５】
図３Ｌに示すように、第１の基板３００および第２の基板３０２の両側にそれぞれ多層膜の偏光膜／光学膜３４が設置され、多層膜の偏光膜／光学膜３４は対応するように第１の基板３００および第２の基板３０２の両側に設置されている。
【００３６】
図３Ｍは、図３Ｌと異なり、第２の基板３０２の一側にのみ多層膜の偏光膜／光学膜３４が設置され、第１の基板３００に対応するように設けられている多層膜の偏光膜／光学膜３４の一側に面して設置されている。
【００３７】
図３Ｎは、図３Ｍと異なり、第１の基板３００の一側に対応するように設けられている多層膜の偏光膜／光学膜３４は第２の基板３０２に面して設置されている。
【００３８】
図３Ｏは、図３Ｍと異なり、第１の基板３００の一側にのみ多層膜の偏光膜／光学膜３４が設置され、第２の基板３０２に対応するように設けられている多層膜の偏光膜／光学膜３４の任意の一側に面して設置されている。
【００３９】
図３Ｐは、図３Ｏと異なり、第２の基板３０２の一側で対応するように設けられている多層膜の偏光膜／光学膜３４は、第１の基板３００に面して設置されている。
【００４０】
図４は、本実施形態による多機能整合型偏光膜／光学膜の偏光度および透光度を示す曲線図であり、図の縦軸は多機能整合型偏光膜／光学膜の偏光度および透光度のパーセント座標であり、図の横軸は波長座標であり、この図から多機能整合型偏光膜／光学膜が異なる波長において示す偏光度１８および透光度２０の曲線分布状況を知ることができる。また、この図から分かるように、本実施形態の多機能整合型偏光膜／光学膜の偏光度および透光度は、公知技術によるＯ型偏光膜およびＥ型偏光膜と大きく異なり、多機能整合型偏光膜／光学膜は高偏光度および高透光度を備える。
【００４１】
本発明は、多機能整合型偏光膜／光学膜の製造方法を提供するものであり、多機能整合型偏光膜／光学膜は広視野角、薄膜、高コントラスト比、高偏光度および高透光度を有する光学設計であり、透光性を有するまたは透光性を有さない少なくとも一つの基板と、基板上に塗布される複数の異なる材料からなる偏光膜／光学膜とを提供する。塗布する方法は、スロットダイ塗布（slot-die  coating）、エクストルージョン塗布(extrusion  coating)、メイヤーロッド塗布(mayer  rod  coating)またはナイフ塗布などであり、それら塗布方法によって偏光膜／光学膜をパターニングして、偏光膜／光学膜は基板の同側または異なる側に設置され、多機能整合型偏光膜／光学膜は塗布方法によって表示装置内の薄膜トランジスタ（ＴＦＴ）上または表示セル（cell）の内部または外部に製作される。
【００４２】
多機能整合型偏光膜／光学膜で使用される材料は染料系であり、それら偏光膜／光学膜は様々な型式の偏光膜／光学膜を互いに組合せたものであり、その型式はＯ型、Ｅ型、Ｐ型、Ｓ型またはそれらを互いに組合せたものであり、偏光度値および透光度値は光学パラメータによって設計され、偏光度値の光学パラメータの方程式を数式（１）に示す。
【００４３】
【数１】
2006146116.tif 000003
Ｅｐは偏光度を示し、Ｔ０は非偏光が偏光膜／光学膜を平行に透過する時の透過度を示し、Ｔ９０は非偏光が偏光膜／光学膜を垂直に透過する時の透過度を示す。
【００４４】
透光度値の光学パラメータの方程式を数式（２）に示す。
【００４５】
【数２】
2006146116.tif 000004
Ｔは透過度を示し、Ｔ０は非偏光が偏光膜／光学膜を平行に透過する時の透過度を示し、Ｔ９０は非偏光が偏光膜／光学膜を垂直に透過する時の透過度を示す。多機能整合型偏光膜／光学膜全体の偏光度および透光度は、偏光度値および透光度値を使用して直線重ね合わせを行うことができなくとも、非直線光学設計と計算とを組合せることにより得ることができる。このように、効果が低い二つの偏光膜を整合することにより、高偏光度および高透光度を同時に兼ね備えた一つの偏光膜／光学膜を得ることができる。
【００４６】
本発明の多機能整合型偏光膜／光学膜は、表示するために必要な偏光度および透光度を非直線光学設計により各膜層間に改めて分配するため、整合型偏光膜／光学膜全体の偏光度および透光度は、実際上、膜層全体によって決定される。その他、全体の膜層の偏光度および透光度は一定値に設計されているが、膜層の間の組合せは様々に変化させることができるため、様々な環境と材料成分に応じて調整して組合せることができる。整合型偏光膜／光学膜の偏光度および透光度は、非直線光学設計により分散組合せのため、膜層を重ね合わせる時、必要な透光度を損失しない上、全体の偏光度を向上させることもできる。
【００４７】
本発明は上述の説明から明らかなように、公知のものとは全く異なる設計を提供するものであり、これにより全体の使用価値を高めることができる。上述で開示した図面および説明は本発明の実施形態を例にしたものであり、当該技術に習熟している者であれば、上述の説明から様々な改良を加えることができるが、これらの変更も本発明の主旨および特許範囲に属するべきである。
【図面の簡単な説明】
【００４８】
【図１Ａ】公知構造によるＯ型偏光膜の偏光度および透光度を示す曲線図である。
【図１Ｂ】公知構造によるＥ型偏光膜の偏光度および透光度を示す曲線図である。
【図２Ａ】本発明の一実施形態による一つの基板に異なる材料からなる偏光膜を塗布した状態を示す模式図である。
【図２Ｂ】本発明の一実施形態による一つの基板に異なる材料からなる偏光膜を塗布した状態を示す模式図である。
【図２Ｃ】本発明の一実施形態による一つの基板に異なる材料からなる偏光膜を塗布した状態を示す模式図である。
【図２Ｄ】本発明の一実施形態による一つの基板に異なる材料からなる偏光膜を塗布した状態を示す模式図である。
【図２Ｅ】本発明の一実施形態による一つの基板に異なる材料からなる偏光膜を塗布した状態を示す模式図である。
【図３Ａ】本発明のもう一つの一実施形態による多機能整合型偏光膜／光学膜構造を応用した表示ユニットを示す模式図である。
【図３Ｂ】本発明のもう一つの一実施形態による多機能整合型偏光膜／光学膜構造を応用した表示ユニットを示す模式図である。
【図３Ｃ】本発明のもう一つの一実施形態による多機能整合型偏光膜／光学膜構造を応用した表示ユニットを示す模式図である。
【図３Ｄ】本発明のもう一つの一実施形態による多機能整合型偏光膜／光学膜構造を応用した表示ユニットを示す模式図である。
【図３Ｅ】本発明のもう一つの一実施形態による多機能整合型偏光膜／光学膜構造を応用した表示ユニットを示す模式図である。
【図３Ｆ】本発明のもう一つの一実施形態による多機能整合型偏光膜／光学膜構造を応用した表示ユニットを示す模式図である。
【図３Ｇ】本発明のもう一つの一実施形態による多機能整合型偏光膜／光学膜構造を応用した表示ユニットを示す模式図である。
【図３Ｈ】本発明のもう一つの一実施形態による多機能整合型偏光膜／光学膜構造を応用した表示ユニットを示す模式図である。
【図３Ｉ】本発明のもう一つの一実施形態による多機能整合型偏光膜／光学膜構造を応用した表示ユニットを示す模式図である。
【図３Ｊ】本発明のもう一つの一実施形態による多機能整合型偏光膜／光学膜構造を応用した表示ユニットを示す模式図である。
【図３Ｋ】本発明のもう一つの一実施形態による多機能整合型偏光膜／光学膜構造を応用した表示ユニットを示す模式図である。
【図３Ｌ】本発明のもう一つの一実施形態による多機能整合型偏光膜／光学膜構造を応用した表示ユニットを示す模式図である。
【図３Ｍ】本発明のもう一つの一実施形態による多機能整合型偏光膜／光学膜構造を応用した表示ユニットを示す模式図である。
【図３Ｎ】本発明のもう一つの一実施形態による多機能整合型偏光膜／光学膜構造を応用した表示ユニットを示す模式図である。
【図３Ｏ】本発明のもう一つの一実施形態による多機能整合型偏光膜／光学膜構造を応用した表示ユニットを示す模式図である。
【図３Ｐ】本発明のもう一つの一実施形態による多機能整合型偏光膜／光学膜構造を応用した表示ユニットを示す模式図である。
【図４】本実施形態による多機能整合型偏光膜／光学膜の偏光度および透光度を示す曲線図である。
【符号の説明】
【００４９】
１０      Ｏ型偏光度
１２    Ｏ型透光度
１４      Ｅ型偏光度
１６      Ｅ型透光度
１８      偏光度
２０      透光度
３０      基板
３００    第１の基板
３０２    第２の基板
３２      異なる材料からなる偏光膜／光学膜
３２０    第１の偏光膜／光学膜
３２２    第２の偏光膜／光学膜
３４      多層膜による偏光膜／光学膜
３６      表示流体媒質
３８      第３の偏光膜／光学膜
【図１Ａ】
2006146116.tif 000007
【図１Ｂ】
2006146116.tif 000008
【図２Ａ】
2006146116.tif 000009
【図２Ｂ】
2006146116.tif 000010
【図２Ｃ】
2006146116.tif 000011
【図２Ｄ】
2006146116.tif 000012
【図２Ｅ】
2006146116.tif 000013
【図３Ａ】
2006146116.tif 000014
【図３Ｂ】
2006146116.tif 000015
【図３Ｃ】
2006146116.tif 000016
【図３Ｄ】
2006146116.tif 000017
【図３Ｅ】
2006146116.tif 000018
【図３Ｆ】
2006146116.tif 000019
【図３Ｇ】
2006146116.tif 000020
【図３Ｈ】
2006146116.tif 000021
【図３Ｉ】
2006146116.tif 000022
【図３Ｊ】
2006146116.tif 000023
【図３Ｋ】
2006146116.tif 000024
【図３Ｌ】
2006146116.tif 000025
【図３Ｍ】
2006146116.tif 000026
【図３Ｎ】
2006146116.tif 000027
【図３Ｏ】
2006146116.tif 000028
【図３Ｐ】
2006146116.tif 000029
【図４】
2006146116.tif 000030